ДИСПЕРСИЯ ПИГМЕНТА

1. Способ получения, по существу, дисперсии пигмента, по существу, свободной от органического связующего, включающий смешение по меньшей мере одного водорастворимого или диспергируемого в воде соединения силана и частиц коллоидного диоксида кремния с образованием частиц силанизированного коллоидного диоксида кремния в водной дисперсии, причем указанное по меньшей мере одно соединение силана смешивают с частицами коллоидного диоксида кремния в массовом соотношении силана к диоксиду кремния от примерно 0,2 до примерно 1,5; смешивания указанных частиц силанизированного коллоидного диоксида кремния с органическим и/или неорганическим пигментом, при массовом соотношении диоксида кремния к пигменту от примерно 0,001 до примерно 0,8 с образованием указанной в основном водной дисперсии пигмента.
2. Способ по п.1, в котором пигмент имеет размер частиц в интервале от примерно 10 до примерно 5000 нм.
3. Способ по п.1, в котором содержание пигмента в дисперсии составляет от примерно 25 до примерно 85 мас.%.
2
4. Способ по п.1, в котором пигмент представляет собой TiO.
5. Способ по п.1, в котором массовое соотношение диоксида кремния к пигменту находится в интервале от примерно 0,01 до примерно 0,4.
6. Способ по п.1, в котором массовое соотношение силана к диоксиду кремния равно от примерно 0,25 до примерно 1,5.
7. Способ по п.1, в котором водная дисперсия содержит до 20% по объему водорастворимого или диспергируемого в воде органического растворителя.
8. Способ по п.1, в котором прибавление органического связующего таково, что полученная дисперсия содержит его в количестве менее примерно 1 мас.%.
9. Водная дисперсия пигмента, получаемая способом по п.1.
10. Водная дисперсия пигмента, по существу, свободная от органического связующего, содержащая частицы силанизированного коллоидного диоксида кремния, в которой массовое соотношение силана к диоксиду кремния в дисперсии пигмента равно от примерно 0,2 до примерно 1,5; и органический и/или неорганический пигмент, в которой массовое соотношение диоксида кремния к пигменту равно от примерно 0,001 к примерно 0,8.
11. Дисперсия по п.9 или 10, в которой пигмент имеет размер частиц в интервале от примерно 10 до примерно 5000 нм.
12. Дисперсия по п.9 или 10, в которой массовое соотношение силана к диоксиду кремния равно от примерно 0,25 до примерно 1,5.
13. Дисперсия по п.9 или 10, в которой массовое соотношение диоксида кремния к пигменту равно от примерно 0,01 до примерно 0,4.
14. Дисперсия по п.9 или 10, в которой содержание диоксида кремния в дисперсии составляет от примерно 1 до примерно 80 мас.%.
15. Дисперсия по п.9 или 10, в которой содержание пигмента в дисперсии составляет от примерно 25 до примерно 85 мас.%.
16. Дисперсия по п.9 или 10, в которой пигмент является неорганическим.
2
17. Дисперсия по п.9 или 10, в которой пигмент представляет собой TiO.
18. Дисперсия по п.9 или 10, в которой дисперсия характеризуется содержанием органического связующего (в количестве) менее примерно 1 мас.%.
19. Применение дисперсии по п.9 или 10, в котором дисперсию используют при нанесении покрытий.
20. Применение дисперсии по п.9 или 10, в котором дисперсию используют для уменьшения образования пузырьков.